(57)【要約】【課題】高い防眩性能を発揮するだけでなく，輪郭の鮮明な透過像を表示できる光透過性部材を提供する。【解決手段】光学的に透明な材質によって形成された光透過性部材，例えば板ガラスの反射面を，研磨材を噴射する等して切削して微細な凹凸を形成する。この微細な凹凸は，前記反射面を所定サイズ毎の微細な区画に分割して各区画における高さを測定して得た測定値に基づくヒストグラムを形成したとき，前記ヒストグラムにおける最頻値の確率密度が１０〜３０％であり，且つ，前記高さに基づいて算出した前記ヒストグラムにおける分散（σ２）が０．４（μm2）未満となるよう前記反射面の凹凸を形成する。【選択図】なし【特許請求の範囲】
【請求項１】
光学的に透明な材質によって形成された光透過性部材の反射面に微細な凹凸が形成されており，
前記反射面を所定サイズ毎の微小な区画に分割して，各区画における高さを測定して得た測定値に基づくヒストグラムを形成したとき，前記ヒストグラムにおける最頻値の確率密度が１０〜３０％であり，且つ，前記高さに基づいて算出した前記ヒストグラムにおける分散（σ2）が０．４（μm2）未満となるよう前記反射面の凹凸が形成されていることを特徴とする光透過性部材。
【請求項２】
前記区画が，前記反射面を撮影した１０００倍画像における１ピクセルに対応した区画である請求項１記載の光透過性部材。
【請求項３】
前記反射面の表面粗さがＲａで０．５μm以下である請求項１又は２記載の光透過性部材。
【請求項４】
前記反射面の表面粗さがＲｚで３μm以下である請求項１〜３いずれか１項記載の光透過性部材。
【請求項５】
前記光透過性部材が透明板であり，前記反射面を前記透明板の片面に形成したことを特徴とする請求項１〜４いずれか１項記載の光透過性部材。
【請求項６】
平行透過率が２０％以上，ヘイズ値２０〜７０％であると共に，反射率が全角度において７％以下である請求項１〜５いずれか１項記載の光透過性部材。
【発明の詳細な説明】
【技術分野】
【０００１】
本発明は光透過性部材に関し，より詳細には，光学的に透明な材料，例えばガラスや石英，アクリルやポリカーボネート（ＰＣ）等の透明な樹脂等によって形成された光透過性部材，例えばガラス板等の透明板の透視性を維持しつつ，表面における正反射を抑制することのできる表面構造に特徴を有する光透過性部材に関する。
【背景技術】
【０００２】
物品の表面等で反射した反射光が視界に入り込むことによる不快感や視認性の低下等を改善するために，物品表面に入射した光を乱反射させることで，物品表面のギラツキを抑える防眩処理が各種の分野において行われている。
【０００３】
このような防眩処理が施されている物品の一例として，テレビ画面やパーソナルコンピュータの表示画面，デジタルカメラ，デジタルビデオカメラ，携帯電話器，カーナビゲーションシステム等の各種の携帯型の電化製品にモニタとして搭載されている液晶ディスプレイを挙げることができる。
【０００４】
このような液晶ディスプレイでは，その表面に室内の照明や太陽光等が映り込むと視認性の著しい低下が生じ，特に屋外で使用される携帯型の電化製品に搭載されている液晶ディスプレイでは，太陽光等の高輝度の光の下での視認性を確保するために，高輝度のバックライトの搭載が必要となり，バッテリーの消耗が激しくなる。
【０００５】
そのため，このような光の映り込みを防止して画像の視認性を確保するために，液晶ディスプレイにあっては半透過型と呼ばれるディスプレイ装置が主流となっている。
【０００６】
この半透過型のディスプレイ装置は，例えば透明なフィルムの表面に微細な凹凸を形成して半透明にした反射防止フィルムを，液晶を挟持するガラス基板の表面，又は，該ガラス基板の内側に貼着したものであり，反射防止フィルムの表面に形成した微細なに凹凸によって入射した光を乱反射させることで，画面に対する光の映り込みを防止したものである。
【０００７】
なお，このような反射防止フィルムを用いることなく，光の反射方向を制御するために，透過性樹脂で形成された光を透過させる光学部品であって，その光入射面の少なくとも片面に，ナノメートルオーダーの凹凸を付けて粗した光透過性光学部品も提案されている（特許文献１の請求項１）。
【０００８】
なお，前述した防眩対策を施した液晶ディスプレイであっても，反射防止フィルム等に形成した微細な凹凸が規則的に形成されている場合には，太陽光のような平行性を示す光源下では，凹凸による干渉現象により表面に虹色の干渉色が表れ，この干渉色の発生が更に視認性を低下させる原因となる。
【０００９】
そこで，このような干渉現象に対する対策として，前述の反射防止フィルム等の反射面に形成する凹凸形状，乃至は反射防止フィルムの形状自体をランダムなものとすることや，干渉光をその前方に配置した散乱体で不規則な光に拡散させる方法等も提案されている。
【先行技術文献】
【特許文献】
【００１０】
【特許文献１】特開２００９−２０４７０６号公報
【発明の概要】
【発明が解決しようとする課題】
【００１１】
ここで，前述したガラスや石英，アクリル樹脂やＰＣ樹脂等によって形成された透明板の表面に，表面に微細な凹凸等を形成した前述した反射防止フィルムを貼着することにより，又は，透明板の表面に直接微細な凹凸を形成する等して乱反射を生じさせることにより防眩性を発揮させようとした場合，反射防止フィルムの表面に形成された凹凸により生じる乱反射は，照明光や太陽光等の正反射を低減させるのみならず，透明板を透過する光についても乱反射させることとなり，この構造を前述した液晶ディスプレイ等において採用する場合には，表示画像の輪郭等を不鮮明なものとし，ディスプレイ装置によって表示できる画質を低下させる。
【００１２】
また，乱反射を生じさせるための凹凸の形成を，前述したように表面に微細な凹凸が形成された反射防止フィルムの貼着によって行う場合には，反射防止フィルムを透明板に空気の巻き込みが生じないように貼着する必要があり，この作業が煩雑であるというだけでなく，反射防止フィルムの材質と，透明板とで材質が相違することによる屈折率の相違等によって更に画像が不鮮明となる場合があり，ディスプレイ等によって表示できる画質が更に低下する。
【００１３】
そこで，本発明は，上記従来技術における欠点を解消するためになされたものであり，高い防眩性能を発揮するものでありながら，鮮明な輪郭の透過像を表示でき，従って透過像の鮮明さを維持することができる光透過性部材の表面構造を提供することを目的とする。
【課題を解決するための手段】
【００１４】
上記目的を達成するために，本発明の光透過性部材は，
光学的に透明な材質によって形成された光透過性部材の反射面に微細な凹凸が形成されており，
前記反射面を所定サイズ毎の微小な区画に分割して，各区画における高さ（凹凸表面に現れる谷の最深部の高さをゼロとしこれを基準とした高さ）を測定して得た測定値に基づくヒストグラムを形成したとき，前記ヒストグラムにおける最頻値の確率密度が１０〜３０％であり，且つ，前記高さに基づいて算出した前記ヒストグラムにおける分散（σ2）が０．４（μm2）未満となるよう前記反射面の凹凸が形成されていることを特徴とする（請求項１）。
【００１５】
更に，前記区画は，前記反射面を撮影した１０００倍画像における１ピクセルに対応した区画，一例として実際の反射面における０．２９１３μm四方の正方形の区画とすることができる（請求項２）。
【００１６】
なお，前記反射面の表面粗さはＲａで０．５μm以下，好ましくは０．３μm以下，より好ましくは０．２３μm以下である（請求項３）。
【００１７】
また，前記反射面の表面粗さはＲｚで３μm以下，好ましくは２μm以下，より好ましくは１．６μm以下である（請求項４）。
【００１８】
ここで，表面粗さＲａ，ＲｚはJIS(B0601-1994)による。実施例で使用した測定機器は，「サーフコム１４００」(東京精密株式会社)であり，測定仕様は，測定子径５μm、カットオフ０．８mmである。
【００１９】
前記光透過性部材は，これを透明板とすることができ，この場合，前記反射面を前記透明板の片面に形成することが好ましい（請求項５）。もっともこのことは前記反射面を両面に形成することを否定するものではない。
【００２０】
以上説明した反射面が形成された光透過性部材は，平行透過率が２０％以上，ヘイズ値２０〜７０％であると共に，反射率が全角度において７％以下である（請求項６）。
【発明の効果】
【００２１】
以上説明した本発明の構成により，サーキュラーゾーンプレートを使用した視認性の確認試験において，いずれも黒色リングが７個以上全周に亘って確認できる透視性を維持していると共に，反射率の低下，ヘイズ値の上昇により防眩性が付与された光透過性部材を得ることができた。
【図面の簡単な説明】
【００２２】
【図１】本発明の光透過性部材の表面形状を模式的に表した断面図。
【図２】本発明の光透過性部材の表面形状を模式的に表した断面図。
【図３】本発明の光透過性部材の表面形状を模式的に表した断面図。
【図４】実施例１のテストピースを透過したサーキュラーゾーンプレートを撮影した画像を示す図。
【図５】実施例２のテストピースを透過したサーキュラーゾーンプレートを撮影した画像を示す図。
【図６】実施例３のテストピースを透過したサーキュラーゾーンプレートを撮影した画像を示す図。
【図７】実施例４のテストピースを透過したサーキュラーゾーンプレートを撮影した画像を示す図。
【図８】実施例５のテストピースを透過したサーキュラーゾーンプレートを撮影した画像を示す図。
【図９】実施例６のテストピースを透過したサーキュラーゾーンプレートを撮影した画像を示す図。
【図１０】実施例７のテストピースを透過したサーキュラーゾーンプレートを撮影した画像を示す図。
【図１１】実施例８のテストピースを透過したサーキュラーゾーンプレートを撮影した画像を示す図。
【図１２】実施例９のテストピースを透過したサーキュラーゾーンプレートを撮影した画像を示す図。
【図１３】実施例１０のテストピースを透過したサーキュラーゾーンプレートを撮影した画像を示す図。
【図１４】実施例１１のテストピースを透過したサーキュラーゾーンプレートを撮影した画像を示す図。
【図１５】実施例１２のテストピースを透過したサーキュラーゾーンプレートを撮影した画像を示す図。
【図１６】比較例１のテストピースを透過したサーキュラーゾーンプレートを撮影した画像を示す図。
【図１７】比較例２のテストピースを透過したサーキュラーゾーンプレートを撮影した画像を示す図。
【図１８】比較例３のテストピースを透過したサーキュラーゾーンプレートを撮影した画像を示す図。
【図１９】比較例４のテストピースを透過したサーキュラーゾーンプレートを撮影した画像を示す図。
【図２０】比較例５のテストピースを透過したサーキュラーゾーンプレートを撮影した画像を示す図。
【図２１】比較例６のテストピースを透過したサーキュラーゾーンプレートを撮影した画像を示す図。
【図２２】比較例７のテストピースを透過したサーキュラーゾーンプレートを撮影した画像を示す図。
【図２３】比較例８のテストピースを透過したサーキュラーゾーンプレートを撮影した画像を示す図。
【図２４】比較例９のテストピースを透過したサーキュラーゾーンプレートを撮影した画像を示す図。
【図２５】比較例１０のテストピースを透過したサーキュラーゾーンプレートを撮影した画像を示す図。
【図２６】比較例１１のテストピースを透過したサーキュラーゾーンプレートを撮影した画像を示す図。
【図２７】比較例１２のテストピースを透過したサーキュラーゾーンプレートを撮影した画像を示す図。
【図２８】比較例１３のテストピースを透過したサーキュラーゾーンプレートを撮影した画像を示す図。
【図２９】テストピースの高さの分布を示したヒストグラムであり，（Ａ）は実施例１〜４，（Ｂ）は実施例５及び比較例２，３，（Ｃ）は比較例４，５の分布。
【図３０】テストピースの高さの分布を示したヒストグラムであり，（Ａ）は実施例６〜９，（Ｂ）は比較例６〜９の分布。
【図３１】テストピースの高さの分布を示したヒストグラムであり，（Ａ）は比較例１３，（Ｂ）は比較例１０〜１２の分布。
【図３２】テストピースの高さの分布を示したヒストグラムであり，（Ａ）は実施例１０〜１２，（Ｂ）は比較例１の分布。
【図３３】テストピースにおける高さの分散（σ2）を表したグラフ。
【図３４】テストピースの表面粗さ（Ｒａ）を表したグラフ。
【図３５】テストピースの表面粗さ（Ｒｚ）を表したグラフ。
【図３６】テストピースの平行透過率とヘイズ値を表したグラフ。
【図３７】テストピースの３０度傾斜光に対する反射率を示したグラフ。
【発明を実施するための形態】
【００２３】
次に，本発明の好適な実施形態につき添付図面を参照しながら以下説明する。
【００２４】
〔物品の材質〕
本発明の対象となる部材は，光学的に透明な材料，例えばガラスや石英，透明性を有する樹脂（アクリルやポリカーボネート等）を原料として形成された部材である。
【００２５】
〔表面形状〕
上記部材の反射面には，微細な凹凸が形成されており，この反射面を所定サイズ毎の微小な区画（本実施形態において0.2913μm四方の区画）に分割して，各区画における高さ（凹凸表面における谷の最深部である高さの最小値Ｈminをゼロとしこれを基準とした高さ）を測定して得た測定値に基づくヒストグラムを形成したとき，前記ヒストグラムにおける最頻値の確率密度が１０〜３０％であり，且つ，前記高さに基づいて算出した前記ヒストグラムにおける分散σ2が０．４（μm2）未満となるよう前記反射面の凹凸形状が形成されている。
【００２６】
（１）表面凹凸形状の測定
(1-1)  前提
前述したように防眩処理が施された光透過性部材において，透過像の輪郭が不鮮明となる原因は，透過像（透過光）が表面の凹凸によって乱反射することが原因であると考えられる。
【００２７】
そこで，本発明の発明者は反射面の表凹凸形状が一例として図１に断面形状を模式的に示すように，山頂に平坦部が形成されている場合，又は，図２に示すように，山間（谷）に平坦部が形成されている場合，更にはこれらが混在したものである場合等，一定の割合で平坦部を備えるものであれば，この平坦部においては透過像（透過光）の乱反射が抑制できる結果，透過像にある程度の輪郭の鮮明さを維持することが可能であり，これにより，光透過性部材に防眩性を付与しつつ，透過像の鮮明さを維持するという，相反する特性を同時に付与できるのではないかと予測した。
【００２８】
また，反射面表面における反射率を低下させるためには，反射面に乱反射を生じさせることができれば形成する凹凸に大きな高低差を設ける必要が無い一方，必要以上に高低差の大きな凹凸を形成した場合，このような大きな高低差が透過像の画質を却って低下させるものとなることが予測される。
【００２９】
以上の予測の下，このような平坦部がどの程度形成されている場合であって，且つ，反射面における高さがどのように分散している場合に，透過像の鮮明さが実現されるかを確認すると共に，このような形状を数値として限定すべく，以下の通りの測定を行った。
【００３０】
(1-2) 測定方法
光透過性部材の反射面に，図１に示したような平坦部が形成されていると仮定すると，この反射面を細かい区画に分割して，各区画における高さ〔凹凸面における表面の高さの最小値Ｈmin（谷の最深部）をゼロとし，これを基準とした高さ〕を測定すると，平坦部に位置する区画の高さは，略同一の高さとして測定される筈である。
【００３１】
従って，この測定データに基づいてヒストグラムを作成した場合，平坦部が反射面中に所定の割合で形成されていれば，平坦部の高さに対応する高さが最頻値として出現することとなり，この最頻値の確率密度を，反射面全体に対する平坦部の面積比に対応したものと捉えることができる。
【００３２】
以上の前提の下，反射面を微小な区画（0.2913μm四方の矩形の点）に区画して，各区画毎の高さを測定して，最頻値の確率密度を求めた。
【００３３】
但し，上記測定方法では前述した微小な区画（0.2913μm四方の矩形の点）の高さを測定して最頻値の確率密度を求めたものであり，同一高さの微小な区画が連続乃至は隣接して存在しているか否かの評価はしていない。その結果，図１〜３で示した「平坦部」の幅は，最小の場合，前述した区画の幅となり得る。 
【００３４】
また，前記予測より，透過像の良好な視認性が維持されている光透過性部材であれば，ヒストグラムにおけるデータの分散は，前述した最頻値の回りにある程度集中して表れる事となり，このような表面形状を分散（σ2）によって数値化できるものと考えた。
【００３５】
(1-3) 測定方法（最頻値の確率密度及び分散）
そこで，上記の前提の下，各条件で加工したテストピースの表面を１０００倍で撮影した画像における１ピクセルの範囲〔テストピース表面の０．２９１３μm四方（実寸）〕を１区画とし，前記画像を１，０２４列，７６８行の計７８６，４３２個の区画に分割して，各区画毎の高さを測定してヒストグラムを作成した。
【００３６】
測定した区画毎の高さは，測定単位を「μm」とし，少数点第２位迄の数値として測定した。
【００３７】
そして，Ｘ軸を０．１μm毎の高さ毎に区分し，各区分内に含まれる標本の出現数を全データ数で除して求めた確率密度をＹ軸としたヒストグラムを作成し，このヒストグラムにおける最頻値の確率密度を求めた。
【００３８】
また，前述した各区画の高さＸ(μm)に基づき，次式によって分散σ2（μm2）を求めた。
【数１】
2012014051.tif 000002
【００３９】
(1-4) 測定結果と透視性
以上のようにして求めた最頻値の確率密度が１０〜３０％の範囲を示し，且つ分散（σ2）が０．４(μm2)未満を示したものは，いずれも表面凹凸の形成によって反射率を低下させた後においても像の輪郭が明確に確認できる，好適な透視性を有するものであることが確認できた。
【００４０】
その一方で，上記最頻値の確率密度及び／又は分散（σ2）の数値範囲より外れたテストピースでは，反射率の低下が不十分であったり，透過像の輪郭が不鮮明となり透過像の視認性が著しく低下したりする等，前述した反射率の低下と透視性の維持という，相反する特性を両立させることができるものとはなっていなかった。
【００４１】
（２）表面形状に関するその他の条件
(2-1) 反射面の表面粗さ
なお，ヒストグラムによって求めた上記数値範囲内に属する反射面全体の表面粗さは，Ｒａで０．５μm以下，好ましくは０．３μm以下，より好ましくは０．２３μm以下であり，また，Ｒｚで３μm以下，好ましくは２μm以下，より好ましくは１．６μm以下であり，表面が粗くなる（凹凸の高低差が大きくなる）と透過像の鮮明さが失われるものとなっており，前述したように分散（σ2）が大きくなると透過像の鮮明さが失われることと一致する結果となった。
【００４２】
(2-2) 形成面
なお，前述した光透過性部材が透明板である場合には，前記反射面（凹凸面）を前記透明板の片面にのみ形成するものとしても良く，又は，表裏面の双方に形成するものとしても良い。
【００４３】
もっとも，片面にのみ凹凸を形成する場合には，前述したように反射面に形成された凹凸中に生じた平坦部が，透明板の他方の面と平行となり，その結果，この部分を通過する透過像の輪郭をより鮮明にすることができたものと考えられる。
【００４４】
(2-3) 光学特性
反射面が上記のように形成された光透過性部材は，平行透過率を２０％以上，ヘイズ値２０〜７０％であると共に，反射率が全角度において７％以下という光学特性を発揮するものであることが確認されており，凹凸が形成される前の例えばガラス板〔一例として平行透過率９１％，ヘイズ値０％，反射率（３０度傾斜光）７．５％〕に対して，平行透過率をある程度維持したまま，ヘイズ値の上昇と可視光反射率の大幅な低下が実現されていることが確認できた。
【００４５】
このような光学特性を有する光透過性部材は，いずれも，サーキュラーゾーンプレートによる視認性の確認試験において，黒色リングが７個以上全周で識別できる視認性を有している。
【００４６】
なお，全光の光学特性値（平行透過率、ヘイズ値）の測定機器は，曇り度計(「NDH5000W」日本電色工業株式会社)を使用し，反射率(30度傾斜光)の測定機器は，日立分光光度計（「U4100」株式会社日立ハイテクノロジーズ）を使用した。
【００４７】
〔上記表面状態の形成方法〕
前述した表面凹凸形状は，如何なる方法によって形成するものとしても良いが，一例として既知のブラスト加工装置を使用した研磨材の投射によって形成することができる。
【００４８】
なお，光透過性部材の反射面に対する前述した凹凸の形成は，光学透過性部材の表面に直接，前述したブラスト加工等を行うことにより凹凸を形成するものとしても良いが，例えば金属板やガラス板等の表面に対し前述したブラスト等によって凹凸を形成しておき，この凹凸の形成された金属板やガラス板等を型として使用して，この型の上に透明樹脂を流し込む等して，前述した凹凸形状が転写された光透過性部材を形成するものとしても良く，この場合，一例として型に形成された凹凸形状が図１に示すように山頂に平坦部を有するものである場合，この型を使用して得られる光透過性部材は，図２に示すように山間（谷）に前述した平坦部が形成された反転形状となり，このような形状によっても同様の効果を得ることができる。
【実施例】
【００４９】
次に，本発明の光透過性部材の製造実施例及びこのようにして得られた光透過性部材の特性試験を行った結果を，以下に説明する。
【００５０】
１．製造実施例
厚さ１．８mm，長さ９０mm，幅９０mmのガラス板〔平行透過利率９１％，ヘイズ値０％，光（３０度傾斜）に対する反射率７．５％〕の片面に対し，以下の表１に記載の処理条件によりブラスト加工を行い，凹凸を形成した。
【００５１】
なお，下記の表１において，「加工２」に記載のあるものは，「加工１」として記載されている加工条件で加工を行った後，更に，「加工２」に記載の条件で加工を行ったことを示す。
【００５２】
【表１】
2012014051.tif 000003
【００５３】
２．サーキュラーゾーンプレートによる視認性確認試験
上記のブラスト加工条件にて加工した各テストピースを，いずれもサーキュラーゾーンプレート上に接触させた状態に載置し，テストピースを透過した透過像（サーキュラーゾーンプレート）を撮影した。この撮影画像を，図４〜２８に示す。
【００５４】
なお，撮影はカメラにテストピースを取り付けた状態で行い，図４〜２８中，１０mm，２０mm，０mmという寸法の表示は，サーキュラーゾーンプレートとテストピース間の距離を示す。
【００５５】
このようにして撮影されたサーキュラーゾーンプレートの画像に基づき，サーキュラーゾーンプレートの黒色リングのうちの７個以上が全周で識別できるものを，視認性が良好なものとして選定し（実施例１〜１２），その他のテストピース（比較例１〜１３）との表面形状の相違を，前述したヒストグラムに基づいて比較した。
【００５６】
３．ヒストグラムによる表面状態の確認
（１）ヒストグラムの作成及び分散（σ2）の算出
前述したヒストグラムの作成にあたり，各テストピースの表面をレーザ顕微鏡により1000倍像を撮影し，このレーザ顕微鏡のデータを下に，各種の数値を得た。
【００５７】
本実施例にあっては，このようなレーザ顕微鏡，及び解析ソフトとして，株式会社キーエンス製の超深度形状測定顕微鏡「VK-8500」，及びVK形状解析ソフト「VK-H1A7」を使用した。
【００５８】
画像データを１ピクセル（実寸における0.21913μm四方）に分割して得た区画を，本実施例ではｘ（列）方向に１，０２４，ｙ（行）方向に７６８個の計７８６，４３２個設け，各区画の高さを単位μmで少数点第２位まで測定して７８６，４３２個の標本を得た。
【００５９】
この高さを，０．１μm毎の数値群にまとめてＸ軸を取り，各数値群に属する標本数を全標本数である７８６，４３２で割って得た確率密度をＹ軸としたヒストグラムを作成し，このヒストグラムより最頻値の確率密度を求めた。
【００６０】
更に，前記高さＸに基づき，以下の式より分散（σ2）を求めた。
【数２】
2012014051.tif 000004
【００６１】
（２）測定結果
(2-1) 最頻値の確率密度及び分散（σ2）の算出値
以上のようにして作成したヒストグラムを図２９〜３２に示す。また，前述した分散（σ2）を定義した式に基づき，テストピース毎に算出した分散（σ2）をまとめたグラフを図３３に示す。
【００６２】
図２９〜３２に示すように，最頻値の確率密度が１０〜３０％の範囲にあるもの（実施例１〜１２）は，いずれも良好な透視性を発揮するものである一方（図４〜１５参照），最頻値の確率密度が１０％未満のもの（比較例２〜１３）又は，比較例１のように最頻値の確率密度が１０〜３０％の範囲に入るものであっても〔図３２（Ｂ）〕，分散（σ2）が０．４(μm2)を越えるもの（図３３参照）にあっては，いずれも透過像の輪郭がぼやける等してサーキュラーゾーンプレートの黒いリング７個以上の全周を確認することが出来ず，透視性が不十分なものであった（図１６〜２８参照）。
【００６３】
４．表面粗さの測定
以上のようにして得たテストピース中，代表なものについて表面粗さを測定した結果を図３４，３５に示す。
【００６４】
良好な視認性を発揮したテストピース（実施例１〜９，１１，１３）は，いずれも表面粗さがＲａ及びＲｚのいずれにおいても低いものとなっており，Ｒａで０．５μm以下，好ましくは０．３μm以下，より好ましくは０．２３μm以下，Ｒｚで３μm以下，好ましくは２μm以下，より好ましくは１．６μm以下である。
【００６５】
なお，前述した分散（σ2）が本願で規定する０．４(μm2)未満という限定を越えて０．４３(μm2)となっている比較例１では，実施例のものに比較して，表面粗さにおいても比較的粗いものとなっており，このような表面粗さの増大がヒストグラムにおける分散（σ2）を増大させる要因となっているものと考えられる。
【００６６】
従って，光透過性部材の反射面に形成する凹凸の高低差が高くなるに従い，透過像の画像に低下が生じることが判り，表面粗さを上記数値範囲内とすることが有効であることが判る。
【００６７】
５．光学特性の測定
上記各テストピースの平行透過率とヘイズ値を測定した結果を図３６に，３０度傾斜光に対する反射率を測定した結果を図３７それぞれ示す。
【００６８】
前述したテストピースのうち，本発明の構造を備えたテストピース（実施例１〜１２）では，いずれも平行透過率が２０％以上，ヘイズ値２０〜７０％であると共に（図３６参照），反射率が全角度において７％以下であり（図３７参照），反射率の低下による防眩性を有するものでありながら，明確な輪郭の透過像を認識できるものであることが，光学的な性質を示す数値によっても判る。
【産業上の利用可能性】
【００６９】
以上説明した本発明の光透過性部材は，防眩処理が必要となる各種の分野において適用可能であり，一例として以下のような分野への応用が可能である。
【００７０】
（１）各種のディスプレイパネルにおける防眩構造
本発明の防眩構造を液晶ディスプレイ，プラズマディスプレイ，有機ＥＬ，その他のディスプレイ装置の表面保護パネル等の透明基板に対して直接，又は，本発明の防眩構造を備えた透明基板を貼着等することにより，光の映り込みによる視認性の低下を防止しつつ，透過画像の輪郭が鮮明である上記ディスプレイを提供することができる。
【００７１】
（２）温水器，太陽電池の表面保護パネル
また，太陽電池や温水器の保護パネルに対して本発明の防眩構造を適用することにより，反射光によるギラツキを抑えつつ，高い透過率で太陽光を太陽電池や温水器に透過させることのできる保護パネルを提供することができる。
【００７２】
特にこのような防眩処理は，道路の中央分離体や空港等に設置される太陽電池の保護パネル等にあっては，車両や航空機の安全な運行の上でも要求される構造である。
【００７３】
（３）温室等のパネル
防眩性を発揮しつつ，高い光透過性を維持することから，例えば農業，園芸用の温室等の壁面パネル等としても利用が可能であり，しかも，表面の加工状態により，透過率や反射率を調整することも可能である。
【図１】
2012014051.tif 000005
【図２】
2012014051.tif 000006
【図３】
2012014051.tif 000007
【図２９】
2012014051.tif 000008
【図３０】
2012014051.tif 000009
【図３１】
2012014051.tif 000010
【図３２】
2012014051.tif 000011
【図３３】
2012014051.tif 000012
【図３４】
2012014051.tif 000013
【図３５】
2012014051.tif 000014
【図３６】
2012014051.tif 000015
【図３７】
2012014051.tif 000016
【図４】
2012014051.tif 000017
【図５】
2012014051.tif 000018
【図６】
2012014051.tif 000019
【図７】
2012014051.tif 000020
【図８】
2012014051.tif 000021
【図９】
2012014051.tif 000022
【図１０】
2012014051.tif 000023
【図１１】
2012014051.tif 000024
【図１２】
2012014051.tif 000025
【図１３】
2012014051.tif 000026
【図１４】
2012014051.tif 000027
【図１５】
2012014051.tif 000028
【図１６】
2012014051.tif 000029
【図１７】
2012014051.tif 000030
【図１８】
2012014051.tif 000031
【図１９】
2012014051.tif 000032
【図２０】
2012014051.tif 000033
【図２１】
2012014051.tif 000034
【図２２】
2012014051.tif 000035
【図２３】
2012014051.tif 000036
【図２４】
2012014051.tif 000037
【図２５】
2012014051.tif 000038
【図２６】
2012014051.tif 000039
【図２７】
2012014051.tif 000040
【図２８】
2012014051.tif 000041